(57)【要約】【課題】  圧縮の際に表裏の編地が長さ方向にずれるせん断変形が起き難く、反発感のある良好なクッション性を有する立体編物を提供する。【解決手段】  表裏二層の編地と該二層の編地を連結する連結糸から構成された厚みが２．５〜２５ｍｍの立体編物であって、該連結糸の１５％重量以上が潜在捲縮発現性繊維であることを特徴とする立体編物。【選択図】  選択図なし。【特許請求の範囲】
【請求項１】
表裏二層の編地と該二層の編地を連結する連結糸から構成された、厚みが２．５〜２５ｍｍの立体編物であって、連結糸の１５％重量以上が潜在捲縮発現性繊維であることを特徴とする立体編物。
【請求項２】
連結糸に用いる潜在捲縮発現性繊維がモノフィラメントであることを特徴とする請求項１記載の立体編物。
【請求項３】
連結糸が、少なくとも２成分からなり、そのうちの少なくとも１成分がポリトリメチレンテレフタレートである複合繊維からなる潜在捲縮発現性繊維によって構成されていることを特徴とする請求項１又は２記載の立体編物。
【請求項４】
連結糸が、潜在捲縮発現性繊維と非潜在捲縮発現性モノフィラメントとの交編糸であって、連結糸全体における潜在捲縮発現性繊維の重量混率が１５〜８５％であることを特徴とする請求項１〜３のいずれか１項に記載の立体編物。
【発明の詳細な説明】
【技術分野】
【０００１】
本発明は、自動車、鉄道車両、航空機、チャイルドシート、ベビーカー、車椅子、家具、事務用等の座席シート用クッション材、寝具、ベッドパッド、マットレス、床ずれ防止マット、枕、座布団等のクッション材、衣料用等のスペーサー、保型材、緩衝材、保温材、シューズ用のアッパー材、中敷材、サポーターやプロテクター等に好適に用いられる立体編物に関する。
【背景技術】
【０００２】
表裏二層の編地と該二層の編地を連結する連結糸とから構成された立体編物は、クッション性、通気性、保温性、体圧分散性等の機能を活かして、各種クッション材用途に利用されている。
これらの立体編物は、中間層を構成する連結糸にモノフィラメントを使用することにより、モノフィラメントの曲げ弾性を活用して立体編物の厚み方向にクッション性が付与されている。
立体編物のクッション性及び圧縮回復性を向上させる方法として、特許文献１には、連結糸に弾性回復性の良好なポリトリメチレンテレフタレートモノフィラメントを用いて、圧縮回復性の向上を図った立体編物が開示されている。特許文献２には、連結糸の湾曲形態を規定することによって、繰り返し使用した場合のクッション性の耐久性を向上させた立体編物が開示されている。
【０００３】
図２に、表側編地２と裏側編地３を連結糸４で連結した、従来の立体編物１のモデル図を示す。特許文献１及び２のいずれの立体編物においても、全ての連結糸は図２に示すように、一方向（編み始めの方向）に湾曲する方向性をもった構造を有している。この構造の場合、立体編物の厚み方向に圧縮力が加わると、応力が連結糸の付け根の部分（連結糸と地組織の接合部分）に集中し、一定以上の圧力を越えると連結糸が付け根の部分から倒れ、表裏の編地が長さ方向にずれるせん断変形が生じる。このせん断変形により、立体編物の反発感が急激に損なわれ、圧縮の初期は反発力があるが、せん断変形が生じると反発力が低下する違和感のあるクッション性が発現するという問題点があった。
【０００４】
特許文献３には、連結糸にクリンプを有する繊維を用い、泡の保持効果が高められ、マッサージ効果と洗浄効果の良好な立体編物が開示されているが、表裏の編地のせん断変形や、反発感のあるクッション性については何ら考慮されておらず、クッション材としては不十分なものであった。
【特許文献１】特開平１１−２６９７４７号公報
【特許文献２】国際公開特許第Ｏ０２／０７９５５８号パンフレット
【特許文献３】特開平５−４９５５２号公報
【発明の開示】
【発明が解決しようとする課題】
【０００５】
本発明は、前記の問題点を解決し、圧縮の際に表裏の編地が長さ方向にずれるせん断変形が起き難く、反発感のある良好なクッション性を有する立体編物を提供することを目的とする。
【課題を解決するための手段】
【０００６】
本発明者は、上記の目的を達成するために、立体編物の表裏の編地を連結する連結糸の地組織との付け根部分に応力が集中しない方法を鋭意検討した結果、本発明を完成させるに至った。
すなわち、本発明は、以下のとおりである。
（１）  表裏二層の編地と該二層の編地を連結する連結糸から構成された、厚みが２．５〜２５ｍｍの立体編物であって、連結糸の１５％重量以上が潜在捲縮発現性繊維であることを特徴とする立体編物。
（２）  連結糸に用いる潜在捲縮発現性繊維がモノフィラメントであることを特徴とする（１）に記載の立体編物。
（３）  連結糸が、少なくとも２成分からなり、そのうちの少なくとも１成分がポリトリメチレンテレフタレートである複合繊維からなる潜在捲縮発現性繊維によって構成されていることを特徴とする（１）叉は（２）に記載の立体編物。
（４）  連結糸が、潜在捲縮発現性繊維と非潜在捲縮発現性モノフィラメントとの交編糸であって、連結糸全体における潜在捲縮発現性繊維の重量混率が１５〜８５％であることを特徴とする（１）〜（３）のいずれか１つに記載の立体編物。
【発明の効果】
【０００７】
本発明の立体編物は、立体編物単独の状態においても、又ハンモック式座席においても、圧縮時に表裏の編地がずれるせん断変形が生じ難く、反発感のある良好なクッション性を示す。
【発明を実施するための最良の形態】
【０００８】
以下、本発明を詳細に説明する。
本発明の特徴は、立体編物の連結糸に潜在捲縮発現性繊維を用いる点にある。図１に、表側編地２と裏側編地３を、潜在捲縮発現性繊維の捲縮が発現された連結糸４で連結されている立体編物１のモデル図を示す。潜在捲縮発現性繊維を連結糸に用いた立体編物は、熱処理により捲縮を発現させた場合、図１に示すように、表裏の編地の間に位置する連結糸に捲縮が生じる。従来、連結糸は、図２に示すように規則正しく一方向に湾曲していた。しかい、本発明の立体編物においては、連結糸に捲縮が生じることにより、ランダムな方向に屈曲したり、螺旋状のクリンプを形成しながら屈曲することにより、連結糸の付け根の部分（地組織との接合部分）に圧縮時の応力が集中し難くなり、表裏の編地のせん断変形が防止できる。
【０００９】
本発明における潜在捲縮発現性繊維は、少なくとも２種の成分が、サイドバイサイド型、偏芯芯鞘型等に接合された複合繊維であり、乾熱処理、湿熱処理等の熱処理によって捲縮を発現するものである。
本発明に用いられる潜在捲縮発現性繊維は、好ましくは以下の特性を有する。顕在捲縮の伸縮伸長率は、紡糸された原糸の巻き取り性、整経性、及び編立性等の加工性を良好にする上で、好ましくは１０〜１００％、より好ましくは１０〜８０％、最も好ましくは１０〜６０％である。顕在捲縮の伸縮弾性率は、原糸チーズ、及び整経ビームの内外層の物性バラツキを低減する上で、好ましくは８０〜１００％、より好ましくは８５〜１００％、最も好ましくは８５〜９７％である。１００℃における熱水処理後の伸縮伸長率は、好ましくは１００〜２５０％、より好ましくは１５０〜２５０％、最も好ましくは１８０〜２５０％である。熱水処理後の伸縮伸長率が１００〜２５０％であると、立体編物の厚み方向に圧縮力が加わる際に、連結糸の付け根の部分に応力が集中し難く、せん断変形が起こり難くなる。１００℃における熱水処理後の伸縮弾性率は、立体編物の繰り返し圧縮回復性を良好にする上で、好ましくは９０〜１００％、より好ましくは９５〜１００％である。
【００１０】
伸縮伸長率及び伸縮弾性率は、ＪＩＳ  Ｌ  １０９０合成繊維フィラメントかさ高加工糸試験方法の伸縮性試験方法（Ａ法）に準じて測定を行い、それぞれ伸縮伸長率（％）及び伸縮弾性率（％）を算出して得られる値である。
潜在捲縮発現性繊維は、熱処理前には捲縮が少ないため、連結糸にモノフィラメント等の硬い糸を用いても整経性や編成性に悪影響を与えることなく立体編物を製造することが可能となる。
潜在捲縮発現性繊維が２種の成分からなる複合繊維の場合、複合比（一般的に、重量比率で７０／３０〜３０／７０の範囲内のものが多い）、接合面形状（直線又は曲線形状のものがある）等は限定されない。潜在捲縮発現性繊維が３種以上の成分の場合も、複合比や接合面形状は限定されない。
【００１１】
潜在捲縮発現性繊維は、モノフィラメント及びマルチフィラメントを含み、立体編物に反発感のあるクッション性を付与するにはモノフィラメントが好ましい。
潜在捲縮発現性繊維の繊度は、モノフィラメントの場合、好ましくは２０〜１０００デシテックス、より好ましくは３０〜７００デシテックス、最も好ましくは５０〜５００デシテックスである。繊度が２０デシテックス未満であると、立体編物の反発性が乏しくなる場合があり、１０００デシテックスを越えると、紡糸巻取り性及び編み立て性が低下したり、立体編物が硬くなり、座り心地の悪いものとなる場合がある。マルチフィラメントの場合、単糸繊度は、好ましくは０．５〜５０デシテックス、全繊度は、好ましくは２０〜１０００デシテックスである。
【００１２】
潜在捲縮発現性繊維に用いられる少なくとも２種の成分は限定されることなく、ポリマー種としては、ポリトリメチレンテレフタレート、ポリエチレンテレフタレート、ポリブチレンテレフタレート、ポリアミド、ポリプロピレン、ポリエステル系エラストマー等が好ましく用いられる。
このうち少なくとも１成分にポリトリメチレンテレフタレートを用いると、立体編物の反発性及び繰り返し圧縮回復性がより良好となるので好ましい。
このような潜在捲縮発現性繊維は、第一成分がポリトリメチレンテレフタレートであり、第二成分がポリトリメチレンテレフタレート、ポリエチレンテレフタレート、ポリブチレンテレフタレート等のポリエステル、又はナイロンを、並列的又は偏芯的に配置した、サイドバイサイド型又は偏芯鞘芯の複合繊維が好ましい。この他、ポリトリメチレンテレフタレートと共重合ポリトリメチレンテレフタレートの組み合わせ、及び固有粘度の異なる２種類のポリトリメチレンテレフタレートの組み合わせが好ましい。
【００１３】
固有粘度の異なる２種類のポリトリメチレンテレフタレートが互いにサイドバイサイド型に複合された複合繊維の場合、２種類のポリトリメチレンテレフタレートの固有粘度差は、好ましくは０．０５〜０．８（ｄｌ／ｇ）、より好ましくは０．１〜０．７（ｄｌ／ｇ）、最も好ましくは０．１５〜０．７（ｄｌ／ｇ）である。
例えば、高粘度側の固有粘度を０．７〜１．３（ｄｌ／ｇ）から選択した場合には、低粘度側の固有粘度は０．５〜１．１（ｄｌ／ｇ）から選択されるのが好ましい。低粘度側の固有粘度は、好ましくは０．５（ｄｌ／ｇ）以上、より好ましくは０．５〜１．０（ｄｌ／ｇ）、最も好ましくは０．７〜１．０（ｄｌ／ｇ）である。この複合繊維の平均固有粘度は、好ましくは０．７〜１．２（ｄｌ／ｇ）、より好ましく亜０．８〜１．２（ｄｌ／ｇ）、さらに好ましくは０．８５〜１．１５（ｄｌ／ｇ）、最も好ましくは０．９〜１．１（ｄｌ／ｇ）である。
【００１４】
なお、本発明でいう固有粘度の値は、使用するポリマーではなく、紡糸た糸の粘度を指す。この理由は、ポリトリメチレンテレフタレート特有の欠点として、ポリエチレンテレフタレート等と比較して熱分解が生じ易く、高い固有粘度のポリマーを使用しても熱分解によって固有粘度が著しく低下し、複合マルチフィラメントにおいては両者の固有粘度差を大きく維持することが困難であるためである。
ポリトリメチレンテレフタレートは、トリメチレンテレフタレート単位を主たる繰り返し単位とするポリエステルであり、トリメチレンテレフタレート単位を５０モル％以上、好ましくは７０モル％以上、より好ましくは８０モル％以上、最も好ましくは９０モル％以上含むものをいう。したがって、第三成分として他の酸成分及び／又はグリコール成分の合計量が、５０モル％以下、好ましくは３０モル％以下、より好ましくは２０モル％以下、最も好ましくは１０モル％以下の範囲で含有されたポリトリメチレンテレフタレートを包含する。
【００１５】
ポリトリメチレンテレフタレートは、テレフタル酸又はその機能的誘導体と、トリメチレングリコール又はその機能的誘導体とを、触媒の存在下で、適当な反応条件下に結合せしめることにより合成される。この合成過程において、適当な一種又は２種以上の第三成分を添加して共重合ポリエステルとしてもよいし、又、ポリエチレンテレフタレート、ポリブチレンテレフタレート等のポリトリメチレンテレフタレート以外のポリエステル、ナイロンとポリトリメチレンテレフタレートを別個に合成した後、ブレンドしてもよい。
添加する第三成分としては、脂肪族ジカルボン酸（シュウ酸、アジピン酸等）、脂環族ジカルボン酸（シクロヘキサンジカルボン酸等）、芳香族ジカルボン酸（イソフタル酸、ソジウムスルホイソフタル酸等）、脂肪族グリコール（エチレングリコール、１，２−プロピレングリコール、テトラメチレングリコール等）、脂環族グリコール（シクロヘキサンジメタノール等）、芳香族を含む脂肪族グリコール（１，４−ビス（β−ヒドロキシエトキシ）ベンゼン等）、ポリエーテルグリコール（ポリエチレングリコール、ポリプロピレングリコール等）、脂肪族オキシカルボン酸（ω−オキシカプロン酸等）、芳香族オキシカルボン酸（Ｐ−オキシ安息香酸等）等がある。又、１個又は３個以上のエステル形成性官能基を有する化合物（安息香酸等又はグリセリン等）も重合体が実質的に線状である範囲内で使用出来る。
【００１６】
さらに二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
本発明に用いられる潜在捲縮発現性繊維は、モノフィラメントの場合、例えば、異なる２成分を紡口から吐出し、冷却浴中で急冷した後、第１ロールで巻き取り、次いで、温水中叉は乾熱雰囲気下で延伸しながら第２ロールで巻き取った後、乾熱雰囲気下や湿熱雰囲気下においてオーバーフィードでリラックス処理して第３ロールで巻き取る方法等で製造することができる。
【００１７】
潜在捲縮発現性繊維がマルチフィラメントの場合、例えば、３０００ｍ／分以下の巻取り速度で未延伸糸を得た後、２〜３．５倍程度で延撚する方法が好ましいが、紡糸−延撚工程を直結した直延法（スピンドロー法）、巻取り速度５０００ｍ／分以上の高速紡糸法（スピンテイクアップ法）等により製造される。
潜在捲縮発現性繊維の断面形状は、丸型、三角、Ｌ型、Ｔ型、Ｙ型、Ｗ型、八葉型、偏平（扁平度１．３〜４程度のもので、Ｗ型、Ｉ型、ブ−メラン型、波型、串団子型、まゆ型、直方体型等がある）、ドッグボーン型等の多角形型、多葉型、中空型や不定形なものでもよい。マルチフィラメントの場合の繊維の形態は、長繊維でも短繊維でもよく、長さ方向に均一なものや太細のあるものでもよい。
【００１８】
本発明の立体編物は、相対する２列の針床を有する編機で編成することができ、ダブルラッセル編機、ダブル丸編機、Ｖベッドを有する横編機等で編成できる。寸法安定性のよい立体編物を得るには、ダブルラッセル編機を用いるのが好ましい。編機のゲージは９〜２８ゲージが好ましく用いられる。
本発明の立体編物の連結糸は、圧縮力に対するせん断変形を防止する上で、潜在捲縮発現性繊維が連結糸全体に占める割合が、重量混率で１５％以上であることが必要である。連結糸が潜在捲縮発現性繊維のみで構成される場合は、比較的柔軟な圧縮弾性を示すため、より反発感のある圧縮弾性のものとするには潜在捲縮発現性繊維は非潜在捲縮発現のモノフィラメントと交編されていることが好ましい。この際、潜在捲縮発現性繊維が連結糸全体に占める重量混率は１５〜８５％が好ましく、より好ましくは３０〜７０％、最も好ましくは４０〜６０％である。
【００１９】
立体編物の表裏の編地組織は限定されない。例えば、４角、６角等のメッシュ編地、マーキゼット編地等、複数の開口部を有する編地にして軽量性及び通気性をはかる、表面を平坦な組織にして肌触りの向上をはかる、表面に凹凸を付与して意匠性を向上させる、表面を起毛して肌触りをより良好にする、等の改良を行うことができる。
連結糸の密度は、立体編物６．４５ｃｍ２の面積中にある連結糸の本数をＮ（本／６．４５ｃｍ２）、連結糸のデシテックスをＴ（ｇ／１×１０6ｃｍ）、連結糸の比重をρ０（ｇ／ｃｍ3）とした時、立体編物６．４５ｃｍ２の面積中にある連結糸の総断面積（Ｎ・Ｔ／１×１０6・ρ０）は０．０４〜０．４０ｃｍ2が好ましく、より好ましくは０．０６〜０．３０ｃｍ2である。この範囲に設定することによって、立体編物は、より適度な剛性による良好なクッション性が付与される。
【００２０】
連結糸の潜在捲縮発現性繊維は、表裏の編地中にループ状の編目を形成してもよく、表裏編地に挿入組織状に引っかけた構造でもよい。少なくとも２本の連結糸が表裏の編地を互いに逆方向に斜めに傾斜して、クロス状（Ｘ状）やトラス状に連結することにより、立体編物の形態安定性を向上させると共に、圧縮時のせん断変形をさらに防止できるので好ましい。トラス構造及びクロス構造共に２本の連結糸は、１本の同一の連結糸が表又は裏面で折り返し、見かけ上２本となっている場合であってもよい。
立体編物のせん断変形を防止し、反発感のあるクッション性を付与するために、立体編物の厚みは２．５〜２５ｍｍである必要があり、好ましくは３〜２０ｍｍ、より好ましくは５〜１５ｍｍである。厚みが２．５ｍｍ未満であると、反発感のあるクッション性が得られなくなり、２５ｍｍを越えると、せん断変形が生じ易くなると同時に、仕上げ加工も難しくなる。立体編物の目付は、好ましくは１５０〜３０００ｇ／ｍ２、より好ましくは２００〜２０００ｇ／ｍ2である。
【００２１】
立体編物の仕上げ加工方法は、先染め糸や原液着色糸を使用した立体編物の場合、生機を精練、ヒートセット等の工程を通して仕上げることができる。連結糸又は表裏糸のいずれかが未着色の立体編物の場合は、生機を精練、染色、ヒートセット等の工程を通して仕上げることができる。表面をプリント加工して仕上げて意匠性を付与してもよい。
仕上げ加工後の立体編物は、融着、縫製、樹脂加工等の手段により端部を処理したり、熱成形等により所望の形状にして、ハンモック式座席、ベッドパッド等の各種用途に用いることができる。
特にハンモック式座席として用いる場合は、立体編物の圧縮撓み量が１０ｍｍ以上８０ｍｍ以下であることが、座った時のクッション性を良好にする上で好ましい。立体編物の圧縮撓み量が８０ｍｍを越えると、ハンモック式座席に座ったときにせん断変形が生じやすくなる場合がある。圧縮撓み量は、より好ましくは１５ｍｍ以上７０ｍｍ以下、最も好ましくは１５ｍｍ以上６０ｍｍ以下である。
【００２２】
ここでいうハンモック式座席とは、例えば、立体編物の周囲又は少なくとも２辺を、背部又は座席のフレームに、緊張状態又は弛ませた状態で張ることにより、立体編物が座席の座部や背部を形成する座席のことをいう。
フレームへの立体編物の固定には任意の方法を用いることができ、例えば、特開２００２−２１９９８５号公報に記載のように、立体編物の末端部に断面略Ｕ字状で溝部を有するプレート部材を固着し、プレート部材の溝部を適宜のフレーム材に係合する手段、立体編物の末端部にさらにトリム布を連結し、このトリム布に上記のプレート部材を固着して適宜のフレーム材に係合する手段、立体編物の末端部を溶着、縫製、樹脂加工等により処理した後、端部を押さえ部材で押さえてボルト止め等でフレームに固定する方法等を用いることができる。
【００２３】
ハンモック式座席として用いる場合、クッション性をさらに良好なものとするために、表側編地の面伸長率Ｆと裏側編地の面伸長率Ｂの比である、Ｆ／Ｂは、好ましくは１．１以上１２以下、より好ましくは１．１以上１０以下である。ここでいう表側編地及び裏側編地の面伸長率とは、立体編物から表側編地と裏側編地を分離して、それぞれの編地を枠に張設した状態で編地面に直角方向に直径１００ｍｍの圧縮治具で２５０Ｎの荷重をかけたときに、編地が面方向にどの程度伸長するかを便宜的に示すものである。なお、表側編地とは、座席とした場合に人体に接する側の編地のことを示すが、表裏の区別が明確でない場合は、面伸長率が大きい編地を表側編地、小さい方を裏側編地とする。
【００２４】
面伸長率の比Ｆ／Ｂが１．１未満であると、すなわち、裏側編地の伸長率に対し表側編地の伸長率が相対的に小さい場合は、フレームに張設した座席において表側編地が主体で人の体重を支えるものとなり、立体編物の連結糸のクッション性が十分に発揮されない場合がある。その結果、クッション性及びフィット性が低下する場合がある。面伸長率の比（Ｆ／Ｂ）が１２を越えると、フレームに張設した座席において裏側の編地が主体で人の体重を支えるため、底付き感が生じやすくなり、座り心地が悪くなる場合があり、同時に、せん断変形も生じやすくなる場合がある。
本発明の立体編物の面伸長率の比（Ｆ／Ｂ）を１．１以上１２以下とするには、表側編地と裏側編地の組織を異なる編組織とし、それぞれの編組織と糸使いを適宜選定し、糸供給量、編密度等を適宜調整する。糸使いとしては、特に素材の熱収縮率が重要となり、熱収縮率と編組織を十分に考慮して表裏の編地の面伸長率比を適正範囲に導く必要がある。
【００２５】
裏側編地としては、比較的低伸長で形態安定性の良好な編地とするために少なくとも１枚の筬に鎖編を用い、かつ、２枚以上の筬で形成される編組織とすることが好ましい。さらに裏面の地組織を沸水収縮率が４％以上の原糸（未加工糸）で形成すると、ハンモック式座席に使用する場合に、面剛性が高く金属バネに近い特性の座り心地のものとなる。
表側編地は鎖編を用いずに若干の伸長率を有する編組織とすることが好ましい。
立体編物は、表裏一体でヒートセット等の仕上加工が施されるため、加工時のオーバーフィード率や幅出し状態を考慮して表裏の編組織を選定する必要がある。
本発明がハンモック式座席に用いられる場合、裏側編地は人の体重を支える最も重要な役割を果たす。ハンモック式座席にもちた場合、反発感のあるクッション性を示し、繰り返し又は長時間座った後の形態保持性を良好にするために、立体編物の裏側の編地のタテ方向及び／又はヨコ方向に挿入糸が、直線状又はジグザグ状に挿入されていることが好ましい。
【００２６】
立体編物の裏側の編地に挿入糸が直線状又はジグザグ状に挿入されている状態とは、タテ方向の場合は、鎖編やデンビ編等の組織で編まれる地糸のニードルループとシンカーループの間に１コース当り２針振り以下の振り幅で挿入された状態、又は立体編物の長さ方向に連なる地糸のシンカーループの間を上下しながら挿入された状態で、立体編物の全長にわたり挿入糸が直線状又はジグザグ状で、ニットループを形成せずに挿入されていることをいう。ヨコ方向の場合は、鎖編、デンビ編等の組織で編まれる地糸のニードルループとシンカーループの間に、立体編物の全幅にわたるように、挿入糸が直線に近い形態で挿入されていることをいう。
【００２７】
タテ方向及び／又はヨコ方向の挿入糸に用いる繊維は、ポリトリメチレンテレフタレート繊維、ポリエステル系エラストマー繊維等の弾性回復性の良好が好ましい。モノフィラメントを用いると、人が座った後の回復性がより良好となる。挿入糸は、地糸とのスリップを防止するため、熱融着や樹脂接着等によって地糸と接着されていることが好ましい。
挿入糸の挿入方法は、タテ方向の挿入は、ダブルラッセル編機を用いて挿入糸の筬を地組織の筬よりも外側に配して、針に対してオーバーラップせずアンダーラップ運動させることによって挿入することができ、ヨコ方向の挿入は、緯糸挿入装置を装備したダブルラッセル編機を用いて緯糸挿入することができる。
【００２８】
立体編物の表裏の編地に用いる繊維としては、ポリエチレンテレフタレート繊維、ポリトリメチレンテレフタレート繊維、ポリブチレンテレフタレート繊維等のポリエステル系繊維、ポリアミド系繊維、ポリアクリル系繊維、ポリプロピレン系繊維等の合成繊維、綿、麻、ウール等の天然繊維、キュプラレーヨン、ビスコースレーヨン、リヨセル等の再生繊維等が挙げられる。
編地に用いる繊維の断面形状は、丸型、三角、Ｌ型、Ｔ型、Ｙ型、Ｗ型、八葉型、偏平、ドッグボーン型等の多角形型、多葉型、中空型や不定形なものでもよい。繊維の形態は、原糸、紡績糸、撚糸、仮撚加工糸、エアー交絡糸、流体噴射加工糸等の嵩高加工糸のいずれのものを採用してもよい。連結糸の潜在捲縮発現性繊維が編地表面へ露出しないように被覆率を上げるには、マルチフィラメント糸の仮撚加工糸、紡績糸等の嵩高糸を用いることが好ましい。
【００２９】
本発明に用いられる固有粘度の測定法は以下のとおりである。
（１）固有粘度
固有粘度［η］（ｄｌ／ｇ）は、次式の定義に基づいて求められる値である。
［η］＝ｌｉｍ（ηｒ−１）／Ｃ  
Ｃ→０
定義中のηｒは、純度９８％以上の０−クロロフェノール溶媒で溶解したポリトリメチレンテレフタレート糸又はポリエチレンテレフタレート糸の稀釈溶液の３５℃での粘度を、同一温度で測定した上記溶媒の粘度で除した値であり、相対粘度と定義されているものである。Ｃはｇ／１００ｍｌで表されるポリマー濃度である。
なお、固有粘度の異なるポリマーを用いた複合繊維は、複合繊維を構成するそれぞれの固有粘度を測定することは困難であるので、複合繊維の紡糸条件と同じ条件で２種類のポリマーをそれぞれ単独で紡糸し、得られた糸を用いて測定した固有粘度を、複合繊維を構成する固有粘度とした。
【００３０】
立体編物の各種物性の測定方法は以下の通りである。
（１）厚み
厚み計（ピーコック製）を用い、直径３０ｍｍの圧縮面により４９０Ｐａの荷重下での厚みを測定する（５回測定した平均値）。
（２）圧縮撓み量Ｅ（ｍｍ）
４隅に高さ１５ｃｍの足を取付けた、内径が１辺３０ｃｍ、外径が１辺４１ｃｍの四角形の板状の金属枠（上面に４０番のサンドペーパーを貼りつけて滑り止め性を付与）と、内径が１辺３０ｃｍ、外径が１辺４１ｃｍの四角形の板状の金属枠（下面に４０番のサンドペーパーを貼りつけて滑り止め性を付与）の間に立体編物を弛まないように挟み、周囲を万力で固定する。
島津オートグラフＡＧ−Ｂ型（島津製作所製）を用い、直径１００ｍｍの円形平面状の圧縮端子により、張設した立体編物の中央部を１００ｍｍ／分の速度で圧縮し、２４５Ｎの荷重になったら同速で元に戻す。この際に得られる荷重−変位曲線から、２４５Ｎ荷重時の変位を圧縮撓み量Ｅ（ｍｍ）とする。
【００３１】
（３）面伸長率Ｆ、Ｂ（％）
立体編物（４１ｃｍ角）の連結糸をほぼ中央部でカットし、表側と裏側の編地をそれぞれ分離する。
４隅に高さ１５ｃｍの足を取付けた、内径が１辺３０ｃｍ、外径が１辺４１ｃｍの四角形の板状の金属枠（上面に４０番のサンドペーパーを貼りつけて滑り止め性を付与）と、内径が１辺３０ｃｍ、外径が１辺４１ｃｍの四角形の板状の金属枠（下面に４０番のサンドペーパーを貼りつけて滑り止め性を付与）の間に立体編物の表側及び裏側の編地を弛まないように連結糸側を下にして挟み、周囲を万力で固定する。
島津オートグラフＡＧ−Ｂ型（（株）島津製作所製）を用い、直径１００ｍｍの円盤状圧縮治具により、張設した表側編地の中央部を１００ｍｍ／分の速度で圧縮し、２４５Ｎの荷重時の変位を測定し、圧縮撓み量Ｍｆ（ｍｍ）とする。同様にして裏側編地の圧縮撓み量Ｍｂを測定する。さらに次式により表側編地の面伸長率Ｆ及び裏側編地の面伸長率Ｂを求める。
Ｆ（％）＝｛｛（１５０２＋Ｍｆ２）０．５−１５０｝×１００｝／１５０
Ｂ（％）＝｛｛（１５０２＋Ｍｂ２）０．５−１５０｝×１００｝／１５０
【００３２】
（４）クッション性（せん断性）
２０ｃｍ角の立体編物を剛体面のテーブル上に置く。立体編物を掌の手首に最も近い部分に力を入れて、立体編物を完全に押し潰すまで２〜３回押さえる。（立体編物の長さ方向と指の長さ方向が一致する様に方向を合わせて押さえる）。立体編物を押し潰す際に、立体編物の長さ方向に生じるせん断変形の状態を以下の基準にしたがって官能評価する。
◎：せん断が殆ど生じない
○：せん断がやや生じる
×：せん断が激しく生じる
（５）クッション性（反発感）
立体編物を剛体面のテーブルの上に置き、立体編物を上から指先（３本）で軽く３回押さえ、反発感を以下の基準にしたがって官能評価する。
◎：反発感が非常に高い
○：反発感がやや高い
△：反発感がやや低い
×：反発感が非常に低い
【００３３】
（６）ハンモック式座席でのクッション性（せん断性）
直径２０ｍｍの金属パイプで作製した座部が５０ｃｍ角の椅子（４脚、背もたれなし）のフレームに、５６ｃｍ角にカット（四隅は６ｃｍ角を切り落とし）した立体編物を緩まないように張り、立体編物の４辺をフレームの上から裏側に折り返し、押さえ部材（１５ｍｍ幅×４５ｃｍ長、ボルト貫通用穴５箇所の金属製プレート）で立体編物の４辺をフレームの裏側から押さえてボルト止めしたハンモック式座席を作製する。体重６５Ｋｇの男性が３回（１回あたり１分間）座り、座った瞬間にせん断が生じる感覚を以下の基準にしたがって官能評価する。
◎：せん断が殆ど生じない
○：せん断がやや生じる
×：せん断が激しく生じる
【実施例】
【００３４】
以下、本発明を実施例で具体的に説明するが、本発明は実施例のみに限定されるものではない。
［参考例１］
（潜在捲縮発現性繊維の製造）
固有粘度の異なる２種類のポリトリメチレンテレフタレートで構成されるサイドバイサイド型複合モノフィラメントの製造
サイドバイサイド型複合紡糸用紡口から、固有粘度の異なる２種類のポリトリメチレンテレフタレート（溶融温度２６０℃）を比率１：１、紡糸温度２６０℃で吐出し、４０℃の冷却浴中に導いて冷却しつつ、１６．０ｍ／分の速度の第１ロール群によって引張って細化した未延伸モノフィラメントとした。次いで、温度５５℃の延伸浴中で５倍に延伸しながら８０．０ｍ／分の第２ロール群によって引張った。その後、１２０℃のスチーム浴中で弛緩熱処理を施しながら、７２．０ｍ／分の第３ロール群を経た後、第３ロール群と同速の巻取り機で巻取り、２８０デシテックスの延伸モノフィラメントを製造した。得られた複合モノフィラメントの固有粘度は、高粘度側が［η］＝１．２４、低粘度側が［η］＝０．９であった。
【００３５】
［参考例２］
（潜在捲縮発現性繊維の製造）
１種類のポリトリメチレンテレフタレートと１種類のポリエチレンテレフタレートで構成されるサイドバイサイド型複合モノフィラメントの製造
サイドバイサイド型複合紡糸用紡口から、ポリトリメチレンテレフタレート（溶融温度２６０℃）とポリエチレンテレフタレート（溶融温度２９０℃）を比率１：１、紡糸温度２９０℃で吐出し、４０℃の冷却浴中に導いて冷却しつつ、１６．０ｍ／分の速度の第１ロール群によって引張って細化した未延伸モノフィラメントとした。次いで、温度５５℃の延伸浴中で５倍に延伸しながら８０．０ｍ／分の第２ロール群によって引張った。その後、１２０℃のスチーム浴中で弛緩熱処理を施しながら、７２．０ｍ／分の第３ロール群を経た後、第３ロール群と同速の巻取り機で巻取り、２８０デシテックスの延伸モノフィラメントを製造した。得られた複合モノフィラメントの固有粘度は、ポリトリメチレンテレフタレートが［η］＝１．２６、ポリエチレンテレフタレートが［η］＝０．６５であった。
【００３６】
［参考例３］
（潜在捲縮発現性繊維の製造）
固有粘度の異なる２種類のポリエチレンテレフタレートで構成されるサイドバイサイド型複合モノフィラメントの製造  
サイドバイサイド型複合紡糸用紡口から、固有粘度の異なる２種類のポリエチレンテレフタレート（溶融温度２９０℃）を用いて紡糸温度２９０℃で吐出し、６０℃の冷却浴中に導いて冷却しつつ、１６．０ｍ／分の速度の第１ロール群によって引張って細化した未延伸モノフィラメントとした。次いで、温度９５℃の延伸浴中で５倍に延伸しながら８０．０ｍ／分の第２ロール群によって引張った。その後、１３０℃のスチーム浴中で弛緩熱処理を施しながら、７２．０ｍ／分の第３ロール群を経た後、第３ロール群と同速の巻取り機で巻取り、２８０デシテックスの延伸モノフィラメントを製造した。得られた複合モノフィラメントの固有粘度は、高粘度側が［η］＝１．０２、低粘度側が［η］＝０．６５であった。
【００３７】
［参考例４］
（潜在捲縮発現性繊維の製造）
固有粘度の異なる２種類のポリトリメチレンテレフタレートで構成されるサイドバイサイド型複合マルチフィラメントの製造
サイドバイサイド型複合紡糸用紡口から、固有粘度の異なる２種類のポリトリメチレンテレフタレートを比率１：１、紡糸温度２６５℃、紡糸速度１５００ｍ／分で未延伸糸を得た。次いで、ホットロール温度５５℃、ホットプレート温度１４０℃、延伸速度４００ｍ／分、延伸倍率は延伸後の繊度が１６７ｄｔｅｘとなるように設定して延撚し、１６７ｄｔｅｘ／３６ｆのサイドバイサイド型複合マルチフィラメントを得た。得られた複合マルチフィラメントの固有粘度は、高粘度側が［η］＝１．２６、低粘度側が［η］＝０．９２であった。
【００３８】
［参考例５］
（潜在捲縮発現性繊維の製造）
1種類のポリトリメチレンテレフタレートで構成されるモノフィラメントの製造
ポリトリメチレンテレフタレート（溶融温度２６０℃）を紡糸温度２６０℃で紡口から吐出し、４０℃の冷却浴中に導いて冷却しつつ１６．０ｍ／分の速度の第１ロール群によって引張って細化した未延伸モノフィラメントとした。次いで、温度５５℃の延伸浴中で５倍に延伸しながら８０．０ｍ／分の第２ロール群によって引張った。その後、１２０℃のスチーム浴中で弛緩熱処理を施しながら、７２．０ｍ／分の第３ロール群を経た後、第３ロール群と同速の巻取り機で巻取り、２８０デシテックスの延伸モノフィラメントを製造した。
【００３９】
［実施例１］
６枚筬を装備した１８ゲージ、釜間１２ｍｍのダブルラッセル編機を用いた。表側の編地を形成する２枚の筬（Ｌ１、Ｌ２）及び裏側の編地を形成する２枚の筬（Ｌ５、Ｌ６）から、３３４デシテックス／９６フィラメントのポリエチレンテレフタレート繊維仮撚加工糸（１６７デシテックス／４８フィラメント仮撚加工糸の２本インターレース混繊糸）をいずれもオールインの配列で供給した。
連結糸を形成する２枚の筬（Ｌ３、Ｌ４）から、参考例１で製造した２８０デシテックスの固有粘度の異なる２種類のポリトリメチレンテレフタレートで構成されるサイドバイサイド型複合モノフィラメントを、Ｌ３の筬に１イン１アウトで、Ｌ４の筬に１アウト１インの配列で供給した。
【００４０】
以下に示す編組織で、打ち込み１５コース／２．５４ｃｍの密度で立体編物の生機を編成した。得られた生機を１０％幅出しして１５０℃×２分で乾熱ヒートセットし、表裏の編地が平坦で、裏側の編地に対し表側の編地の面伸長率が大の立体編物を得た。得られた立体編物の諸物性を表１に示す。得られた立体編物は単体及びハンモック式座席においてせん断が殆ど生じず、反発感の高い良好なクッション性を示すものであった。
（編組織）
Ｌ１：１０１１／１２１１／
Ｌ２：１２１１／１０１１／
Ｌ３：３４１０／４３６７／
Ｌ４：３４７６／４３０１／
Ｌ５：１１１０／０００１／
Ｌ６：２２１０／３３４５／
【００４１】
［実施例２］
参考例２で製造した、２８０デシテックスの１種類のポリトリメチレンテレフタレートと１種類のポリエチレンテレフタレートで構成されるサイドバイサイド型複合モノフィラメントを、連結糸を形成するＬ３及びＬ４の筬から供給した以外は実施例１と同様にして、表１に示す諸物性の立体編物を得た。得られた立体編物は、単体及びハンモック式座席においてせん断が殆ど生じず、反発感の高い良好なクッション性を示すものであった。
【００４２】
［実施例３］
参考例３で製造した、２８０デシテックスの固有粘度の異なる２種類のポリエチレンテレフタレートで構成されるサイドバイサイド型複合モノチフィラメントを、連結糸を形成すＬ３及びＬ４の筬から供給した以外は実施例１と同様にして、表１に示す諸物性の立体編物を得た。得られた立体編物は、反発感はやや低いものの、単体及びハンモック式座席においてせん断が殆ど生じないものであった。
【００４３】
［実施例４］
連結糸を形成する２枚の筬（Ｌ３、Ｌ４）のうち、Ｌ３の筬に参考例１で製造した２８０デシテックスの固有粘度の異なる２種類のポリトリメチレンテレフタレートで構成されるサイドバイサイド型複合モノフィラメントを１イン１アウトで、Ｌ４の筬に参考例５で製造した２８０デシテックスのポリトリメレンテレフタレートモノフィラメントを１アウト１インの配列で供給した以外は実施例１と同様にして、表１に示す諸物性の立体編物を得た。得られた立体編物は、単体及びハンモック式座席においてせん断が殆ど生じず、反発感が非常に高い良好なクッション性を示すものであった。
【００４４】
［実施例５］
連結糸を形成する２枚の筬（Ｌ３、Ｌ４）のうち、Ｌ３の筬に参考例１で製造した２８０デシテックスの固有粘度の異なる２種類のポリトリメチレンテレフタレートで構成されるサイドバイサイド型複合モノフィラメントを３イン７アウトで、Ｌ４の筬に参考例５で製造した２８０デシテックスのポリトリメレンテレフタレートモノフィラメントを３アウト７インの配列で供給し、下記に示す編組織とした以外は実施例１と同様にして、表１に示す諸物性の立体編物を得た。得られた立体編物は、単体及びハンモック式座席においてせん断も少なく、反発感が非常に高い良好なクッション性を示すものであった。
（編組織）
Ｌ３：３４１０／４３６７／
Ｌ４：３４１０／４３６７／
【００４５】
［実施例６］
連結糸を形成する２枚の筬（Ｌ３、Ｌ４）のうち、Ｌ３の筬に参考例１で製造した２８０デシテックスの固有粘度の異なる２種類のポリトリメチレンテレフタレートで構成されるサイドバイサイド型複合モノフィラメントを９イン１アウトで、Ｌ４の筬に参考例５で製造した２８０デシテックスのポリトリメレンテレフタレートモノフィラメントを９アウト１インの配列で供給した以外は実施例５と同様にして、表１に示す諸物性の立体編物を得た。得られた立体編物は、単体及びハンモック式座席においてせん断が殆ど生じず、反発感の高い良好なクッション性を示すものであった。
【００４６】
［実施例７］
参考例４で製造した１６７ｄデシテックス／３６フィラメントの固有粘度の異なる２種類のポリトリメチレンテレフタレートで構成されるサイドバイサイド型複合マルチフィラメントを、連結糸を形成するＬ３及びＬ４の筬からオールインの配列で供給した以外は実施例１と同様にして、表２に示す諸物性の立体編物を得た。得られた立体編物は、反発感はやや低いものの、単体及びハンモック式座席においてせん断が殆ど生じないものであった。
【００４７】
［実施例８］
６枚筬を装備した１８ゲージ、釜間１２ｍｍのダブルラッセル編機を用いた。表側の編地を形成する２枚の筬（Ｌ１、Ｌ２）及び裏側の編地を形成する２枚の筬（Ｌ５、Ｌ６）から、６６８デシテックス／１９２フィラメントのポリエチレンテレフタレート繊維仮撚加工糸（１６７デシテックス／４８フィラメント仮撚加工糸の４本インターレース混繊糸）をＬ１、Ｌ５に２イン２アウト、Ｌ２、Ｌ６に２アウト２インの配列で供給した。
連結糸を形成する２枚の筬（Ｌ３、Ｌ４）から、参考例１で製造した２８０デシテックスの固有粘度の異なる２種類のポリトリメチレンテレフタレートで構成されるサイドバイサイド型複合モノフィラメントをＬ３に２イン２アウト、Ｌ４に２アウト２インの配列で供給した。以下に示す編組織で、打ち込み１５コース／２．５４ｃｍの密度で立体編物の生機を編成した。
【００４８】
得られた生機を有り幅で１５０℃×２分で乾熱ヒートセットし、表裏の編地がメッシュで、表裏の編地の面伸長率が同一の立体編物を得た。得られた立体編物の諸物性を表２に示す。得られた立体編物はハンモック座席において撓み量が大きいためややせん断が生じるものの単体ではせん断が殆ど生じず、反発感の高い良好なクッション性を示すものであった。
（編組織）
Ｌ１：１０１１／２３３３／４５４４／３２２２／
Ｌ２：４５４４／３２２２／１０１１／２３３３／
Ｌ３：１０１０／２３２３／４５４５／３２３２／
Ｌ４：４５４５／３２３２／１０１０／２３２３／
Ｌ５：２２１０／１１２３／３３４５／４４３２／
Ｌ６：３３４５／４４３２／２２１０／１１２３／ 
【００４９】
［比較例１］
参考例５で製造した２８０デシテックスのポリトリメレンテレフタレートモノフィラメントを、連結糸を形成するＬ３及びＬ４の筬から供給した以外は実施例１と同様にして、表２に示す諸物性の立体編物を得た。得られた立体編物は反発感は非常に高いものの、単体及びハンモック式座席においてせん断が激しく生じるものであった。
【００５０】
［比較例２］
連結糸を形成する２枚の筬（Ｌ３、Ｌ４）のうち、Ｌ３の筬に参考例１で製造した２８０デシテックスの固有粘度の異なる２種類のポリトリメチレンテレフタレートで構成されるサイドバイサイド型複合モノフィラメントを１イン９アウトで、Ｌ４の筬に参考例５で製造した２８０デシテックスのポリトリメレンテレフタレートモノフィラメントを１アウト９インの配列で供給し、下記に示す編組織とした以外は実施例１と同様にして、表２に示す諸物性の立体編物を得た。得られた立体編物は反発感は非常に高いものの、単体及びハンモック式座席においてせん断が激しく生じるものであった。
（編組織）
Ｌ３：３４１０／４３６７／
Ｌ４：３４１０／４３６７／
【００５１】
［比較例３］
釜間を３０ｍｍにした以外は実施例１と同様にして、表２に示す諸物性の立体編物を得た。得られた立体編物は反発感が低く、特に単体でせん断が激しく生じるものであった。
【００５２】
［比較例４］
釜間を３ｍｍにした以外は実施例１と同様にして、表２に示す諸物性の立体編物を得た。得られた立体編物は単体及びハンモック式座席においてせん断が殆ど生じないが、反発感の非常に低いクッション性のものであった。
【００５３】
【表１】
2005113310.tif 000002
【００５４】
【表２】
2005113310.tif 000003
【産業上の利用可能性】
【００５５】
本発明の立体編物は自動車、鉄道車両、航空機、チャイルドシート、ベビーカー、車椅子、家具、事務用等の座席シート用クッション材、寝具、ベッドパッド、マットレス、床ずれ防止マット、枕、座布団等のクッション材、衣料用等のスペーサー、保型材、緩衝材、保温材、シューズ用のアッパー材、中敷材、サポーターやプロテクター等に好適に用いられる。又、特にハンモック式座席として好適に用いられる。
【図面の簡単な説明】
【００５６】
【図１】潜在捲縮発現性繊維の捲縮を発現させた連結糸からなる立体編物のモデル図。
【図２】非潜在捲縮発現性繊維の連結糸からなる立体編物のモデル図。
【図１】
2005113310.tif 000004
【図２】
2005113310.tif 000005